(57)【特許請求の範囲】
【請求項１】
ポリウレタン発泡シートを研磨層として有する研磨パッドにおいて、
前記シートが、伸度を１００％〜６００％、破断強度を０．１kgf/mm2〜２．０kgf/mm2とし、かつ伸度／破断強度の値を３００〜１１００とし、
前記シートが、ショアＡ硬度×破断強度の値を１２〜４０とし、
前記シートが、ショアＡ硬度を３０度〜８０度、密度を０．３０g/cm3〜０．５８g/cm3とすることを特徴とする研磨パッド。
【発明の詳細な説明】
【技術分野】
【０００１】
本発明は、研磨パッドに係り、特に、湿式成膜により形成されたポリウレタン発泡シートを研磨層として有する研磨パッドに関する。
【背景技術】
【０００２】
半導体ウェハ等の研磨や高度な平坦性を要する電子デバイスの研磨では、化学機械研磨方法（ＣＭＰ）と称される研磨方法が使用されている。このＣＭＰによる研磨方法は研磨パッドの表面に開口した微細な孔や溝部に研磨スラリーを保持した状態下で、研磨パッドと被研磨物を摺動させて研磨を行なう。
【０００３】
一方、このような電子デバイス等の研磨加工では、乾式成型法又は湿式成膜法で形成されたポリウレタン発泡シートを研磨層として有する研磨パッドが用いられている。
【０００４】
乾式成型法による研磨パッドは、硬質パッドであり、例えば特許文献１に記載の如く、成型時の樹脂溶液中に中空微粒子を添加し成形したものが開示されている。
【０００５】
湿式成膜法による研磨パッドは、軟質パッドであり、例えば特許文献２に記載の如く、発泡構造を具備したスウェードタイプの軟質プラスチックフォームに高硬度のフィルム等を貼り合わせたものが開示されている。
【先行技術文献】
【特許文献】
【０００６】
【特許文献１】特許３０１３１０５号公報
【特許文献２】特許４５５５５５９号公報
【発明の概要】
【発明が解決しようとする課題】
【０００７】
従来の研磨パッドとしては独立気泡タイプの発泡ポリウレタンが多用されてきたが、従来の研磨パッドでは研磨中に、表面の気泡開口部におけるスラリーの目詰まりや該気泡開口部の変形が生じ、研磨工程において経時的に研磨レートが低下するという問題があった。低下した研磨レートを再度向上させるため、ドレス処理が行なわれるが、ドレス処理においても表面の気泡開口部の変形が生じ、必要な研磨レートが得られないことや研磨レートが安定しないという問題があった。
【０００８】
また、従来の乾式成型法による硬質の研磨パッドの場合、剛性（比重や硬度）が大きく、これに伴い被研磨物の表面の凹凸形状に対する研磨層の弾性変形が小さく、被研磨物の表面の平坦性（トポグラフィー）を良好にすることができるが、剛性が大きくて変形しにくいと、被研磨物の表面と研磨層の表面との間に入り込んだ研磨屑やパッド屑が被研磨物の表面に影響し、研磨傷（スクラッチ）の発生が増大する傾向がある。即ち、トポグラフィーに優れるものの、スクラッチの量が許容できないレベルとなり、ディフェクト抑制性能（欠陥率低減性能）が犠牲になる。
【０００９】
また、従来の湿式成膜法による軟質の研磨パッドの場合、剛性（比重や硬度）が小さく、被研磨物の表面に対して強い押付力で接触することがないため、被研磨物の表面に及ぼす研磨傷（スクラッチ）を低減させることができるが、研磨層の弾性変形が大きくなるため、被研磨面の表面の凹凸形状に追従しすぎてしまい、研磨物の表面の平坦性が悪化する傾向がある。即ち、高レベルなディフェクト抑制性能を示すことができるものの、トポグラフィーに劣る。
【００１０】
本発明の課題は、研磨パッドにおけるドレス性を改善して高い研磨レートを得ることにある。
【００１１】
本発明の他の課題は、研磨パッドにおけるディフェクト抑制性能とトポグラフィーの両者を改善することにある。
【課題を解決するための手段】
【００１２】
請求項１に係る発明は、ポリウレタン発泡シートを研磨層として有する研磨パッドにおいて、前記シートが、伸度を１００％〜６００％、破断強度を０．１kgf/mm2〜２．０kgf/mm2とし、かつ伸度／破断強度の値を３００〜１１００とし、前記シートが、ショアＡ硬度×破断強度の値を１２〜４０とし、前記シートが、ショアＡ硬度を３０度〜８０度、密度を０．３０g/cm3〜０．５８g/cm3とするものである。
【発明の効果】
【００１５】
本発明によれば、研磨パッドにおけるドレス性を改善して高い研磨レートを得ることができる。
【００１６】
また、本発明によれば、研磨パッドにおけるディフェクト抑制性能とトポグラフィーの両者を改善することができる。
【発明を実施するための形態】
【００１７】
１．研磨パッドの構成
(1)本発明の研磨パッドは、ポリウレタン発泡シートを研磨層として有する。ポリウレタン発泡シートは、伸度を１００〜６００％、破断強度を０．１〜２．０（kgf/mm2）とし、かつ伸度／破断強度の値を３００〜１１００とする。
【００１８】
ポリウレタン発泡シートの伸度／破断強度の値は研磨パッドのドレス性の指標となる。
伸度は樹脂を破断するまで伸長させたときの伸長度合を示し、値が大きいほど伸び易く変形し易い。
【００１９】
破断強度は樹脂を破断するまで伸長させたときの応力を示し、値が大きいほど破断しにくい強靭な樹脂であり研磨パッドの剛性が大きい。
【００２０】
伸度／破断強度の値が３００〜１１００の範囲にあると、ドレス性を良好にすることができ、安定的に研磨を行うことができる。伸度／破断強度の値が３００より小さいとドレス処理時に樹脂がちぎれ易すぎ、摩耗量が大きくなってしまい、研磨パッドの寿命が低下する問題が発生してしまう。反対に、伸度／破断強度の値が１１００を超える場合は、引き伸ばされて変形した樹脂がドレス後に戻らず伸びたままになり易く、結果として研磨パッドの研磨層の表面において発泡の開口を閉塞させてしまいドレスの掛かりが悪化する問題が発生する。
【００２１】
伸度／破断強度の値を３００〜１１００とするとき、研磨パッドにおける研磨面のドレス性が改善し、研磨レート（単位時間当たりの研磨量）が高くなる。
【００２２】
ショアＡ硬度×破断強度の値はディフェクト抑制性能の指標となる。ショアＡ硬度は研磨パッドにおける研磨層の表面の硬さを示し、値が大きいほどスクラッチの要因となる凝集異物を被研磨物に押しつける力が大きくなり、スクラッチを生じさせ易い。
【００２３】
ショアＡ硬度×破断強度の値が１２〜４０の範囲にあると、被研磨物に対して強い押付力で接触しすぎることがなく、研磨傷（スクラッチ）を低減させることができるうえ、被研磨物表面の凹凸形状に追従し過ぎることがなく、研磨傷の発生を抑えながら被研磨物の表面の平坦性を良好にすることができる。よって、スクラッチとトポグラフィーを良好にすることができる。
【００２４】
ポリウレタン発泡シートのショアＡ硬度が３０〜８０度、密度が０．３０〜０．７５g/cm3、平均空隙径が１０〜３０μmの範囲であると、研磨パッドの剛性を保つことができ、研磨パッドの耐摩耗性を向上させることができる。
【００２５】
研磨パッドは、ポリウレタン樹脂で形成された軟質プラスチック発泡シートとしてのポリウレタン発泡シートを有している。研磨パッドは、湿式成膜の当初に形成された緻密な表皮層（スキン層）が除去されている。ポリウレタン発泡シートにはスラリーを保持し得る空隙として、ポリウレタン樹脂中に概ね均一に分散した多数の中空微小球の気泡と多数のポリウレタンの発泡が配されている。各ポリウレタンの発泡は、中空微小球と同等以下の平均直径（空隙径）を有し、当該発泡の平均直径より小径の連通孔で互いに立体網目状に連通している。各中空微小球はそれらの気泡の直径（空隙径）を１０〜８０μmとする中空微小球が用いられ、当該中空微小球を取り囲む立体網目状のポリウレタン樹脂中の発泡及び連通孔とは連通することのない独立気泡を有して存在する。従って、ポリウレタン発泡シートは、シート厚さ方向、および、研磨面方向にほぼ一様（均等）に形成されたポリウレタンの発泡と中空微小球の気泡とを有している。尚、研磨パッドの研磨面の近傍に位置するポリウレタンの発泡と中空微小球の気泡は、研磨面で開口する開口部を形成している。なお、本明細書において気泡は、中空微小球の外殻により囲まれた空間であり、壁によって全て囲まれている（他の気泡や発泡とは連結していない）ため、独立気泡として存在する。
【００２６】
また、研磨パッドは、ポリウレタン発泡シートの研磨面に対する反対面側（下面側）に、ポリエチレンテレフタレート（以下、ＰＥＴと略記する）製フィルム等の可撓性フィルム、不織布及び織布から選択される１種の支持部材を有している。支持部材の下面側には、他面側（最下面側）に剥離紙を有して研磨定盤に研磨パッドを装着するための両面テープが貼り合わされている。
【００２７】
樹脂モジュラスは、樹脂の硬さを表す指標であり、無発泡の樹脂シートを１００％（元の長さの２倍の長さまで）伸ばしたときにかかる荷重を単位面積で除した値である（以下、１００％樹脂モジュラスと呼称することがある）。ポリウレタン樹脂の１００％樹脂モジュラスが５MPaに満たないと、研磨パッドの研磨面（湿式成膜時に緻密な微多孔が形成された表皮層（スキン層）が研削処理やドレス処理により除去された研磨層の表面）が被研磨物の表面形状に追従し過ぎてしまい、研磨加工により求められる被研磨物のトポグラフィーが悪化し、被研磨物に要求される平坦化特性が得られない。ポリウレタン樹脂の１００％樹脂モジュラスが２５MPaを越すと、トポグラフィーは良好となるものの、研磨パッドにおける研磨面のドレス性が悪化して研磨レート（単位時間当たりの研磨量）が低下するとともにディフェクトが増加する。なお、本発明品の樹脂モジュラスの測定は、ポリウレタン発泡シートをＮ，Ｎ−ジメチルホルムアミド（ＤＭＦ）で溶解し、低濃度のポリウレタン樹脂ＤＭＦ溶液を得たのち、中空微小球をフィルターでろ過しキャスト法によりＤＭＦを気化させ無発泡の樹脂シートを形成することで測定することができる。
【００２８】
湿式成膜された研磨パッドを使用することにより、良好な低欠陥率（ディフェクト抑制性能）を達成することができる。また、研磨パッドの主成分として用いるポリウレタン樹脂の良溶媒として当該分野において汎用される極性の溶剤（例えば、ＤＭＦ、ＤＭＡｃ、ＴＨＦ、ＤＭＳＯ、ＮＭＰ、アセトン等）は、外殻がアクリロニトリル−塩化ビニリデン共重合体、アクリロニトリル−メチルメタクリレート共重合体、ウレタン樹脂等の熱可塑性樹脂からなる中空微小球を溶解し易く、中空微小球による空隙の形成が阻害されてしまう。一方、耐溶剤性の高い外殻からなる中空微小球を使用した場合、中空微小球による空隙を消失させることなく研磨層の中に均一に分散させることができる。なお、耐溶剤性の高さの指標としてはＤＭＦに溶解するか否かにより判定することができ、ＤＭＦに不溶である場合に耐溶剤性が高い中空微粒子とする。具体的な判定方法として例えば、ウレタンシートをその１００倍の重量部のＤＭＦに入れ、室温にて１晩静置後３０分間撹拌しても、中空微小球が完全溶解しないことで判定することができる。
【００２９】
耐溶剤性の高い外殻からなる中空微小球の比重を０．８〜１.１g/cm3とすることで、ポリウレタン樹脂溶液の比重に近づけることができ、ポリウレタン樹脂溶液中に中空微小球を均一に分散し、ひいては研磨パッドのシート表面からシート厚さ方向、および、研磨表面方向に中空微小球をほぼ一様に分布させることができる。中空微小球の比重は、中空微小球の殻厚みを当該中空微小球の直径に対し１０〜７０％として殻の厚みを増すことや、当該中空微小球の殻の樹脂材料として高密度な樹脂を使用することで調整することができる。
【００３０】
耐溶剤性の高い外殻からなる中空微小球の添加量は、ポリウレタン樹脂の全質量に対し、１〜３５質量％とする。中空微小球の添加量が１質量％に満たないと、研磨パッドにおける研磨面のドレス性が悪化して研磨レートが低下する。中空微小球の添加量が３５質量％を超すと、当該シートの湿式成膜性が悪化し、ポリウレタン発泡シートを製造できない。
【００３１】
ポリウレタン発泡シートの断面において、ポリウレタンの発泡及び中空微小球の気泡の平均空隙径が１０〜３０μmの範囲であると、研磨スラリーの保持を良好に行うことができ研磨レートを向上することができる。
【００３２】
(3)研磨パッドは、中空微小球に代え、中実微小球が添加されるものでも良い。
研磨パッドは、湿式成膜法により形成されたポリウレタン発泡シートからなるものでなく、乾式成型法により形成されたポリウレタン発泡シートを研磨層として有するものでも良い。
【００３３】
２．研磨パッドの製造方法
本発明の研磨パッドは、湿式成膜法、例えば、ポリウレタン樹脂、ＤＭＦ、発泡調整剤、及び中空微小球を混合分散させたポリウレタン樹脂溶液を調製する工程と、ポリウレタン樹脂溶液を基材に塗布する工程と、ポリウレタン樹脂溶液が塗布された基材を凝固液に浸漬するポリウレタン樹脂の凝固再生工程とを含む方法により、製造することができる。
【００３４】
(1)ポリウレタン樹脂溶液を調製する工程
i.ウレタン樹脂溶液の調製工程で使用される発泡調整剤は、ポリウレタン樹脂溶液に均一に混合又は分散できるものであって、水に対する溶解度がＤＭＦより小さい溶媒またはウレタン樹脂の溶解度がＤＭＦより小さい溶媒（ＤＭＦよりも極性の小さい溶媒）を含む。
【００３５】
水に対する溶解度がＤＭＦより小さい、またはウレタン樹脂の溶解度がＤＭＦより小さい溶媒は、具体的には、酢酸メチル、酢酸エチル、酢酸イソプロピル、酢酸イソブチル、ギ酸メチル、ギ酸エチル、ギ酸プロピル等のエステル系溶媒や、メチルエチルケトン、メチル−ｎ−プロピルケトン、アセトン、メチルイソブチルケトン等のケトン系溶媒、イソプロピルアルコール等のアルコール類、トルエン等の芳香族系溶媒を挙げることができる。
【００３６】
これらの溶媒は、凝固液（水）との置換速度が遅く、ポリウレタン樹脂溶液中の上層（表面層の側）〜下層（基材の側）の概ね全域でポリウレタン樹脂の凝固（溶媒が凝固液（水）に置換されて凝固する）がゆっくりと略均等に進行する結果、ポリウレタン樹脂中に多数の空隙が均等に発泡するように生成され、多数のポリウレタンの発泡を研磨パッドの表層面からシート厚さ方向にほぼ一様に分布させることができる。各ポリウレタンの発泡は上記のシート厚さ方向に縦長状の発泡をなすことなく、中空微小球の気泡と同等以下の平均直径を有する略球状の発泡をなす。各ポリウレタンの発泡は溶媒と水の置換経路からなる立体網目状の連通孔により互いに連通される。
【００３７】
ポリウレタン樹脂溶液中のウレタン樹脂の濃度は、例えば、１０〜５０質量％、好ましくは２０〜４０質量％である。この濃度範囲であれば、シート密度が適切な範囲に調整され、所望の発泡構造を形成することができる。
【００３８】
ii.ポリウレタン樹脂の良溶媒であるＤＭＦは、水に対して任意の割合で混合することができるため、凝固液（水）との置換速度が速く、ポリウレタン樹脂溶液の下層（基材の側）の側のＤＭＦが上層（表面層）の側へ速やかに移動し、下層の側に比較的大きな発泡（シート厚さ方向に縦長をなす発泡）を形成し易い。そこで、本発明では、縦長発泡が形成されず、平均直径が３０μm（中空微小球より小径）を超えない程度に、発泡調整剤を混合する。ポリウレタン樹脂溶液中のＤＭＦに対する、調製工程で使用される発泡調整剤の混合割合は、０〜６７質量％とする。
【００３９】
iii.ポリウレタン樹脂に、混合分散させる熱硬化性中空微小球は、内部に中空部分（気泡）を有する微小球体であって耐溶剤性の高い外殻からなる。耐溶剤性の高い外殻としてはＤＭＦに不溶であれば良いが、研磨熱により軟化や変形が生じない熱硬化性樹脂の外殻からなることが好ましい。熱硬化性樹脂の外殻としてはポリメタクリル酸メチルやフェノール樹脂を架橋化させたものが使用される。
【００４０】
中空微小球の比重を、前述した如く、０．８〜１．１g/cm3とすることで、ポリウレタン樹脂溶液の比重に近づけることができ、ポリウレタン樹脂溶液中に中空微小球を均一に分散させることができる。
【００４１】
iv.ポリウレタン樹脂溶液は、必要に応じて、更に添加剤を含んでいても良い。添加剤としては、特に制限されないが、ポリウレタン樹脂の凝固再生工程で、ポリウレタン樹脂の凝固速度を調整して所望の発泡形状を形成する点から、カーボンブラック等の顔料、疎水性活性剤、親水性活性剤が好ましい。これらの添加剤は、単独で又は二種以上組み合わせて使用できる。添加剤の配合量は、特に制限されず、ウレタン樹脂含有溶液１００質量部に対して、例えば、３０質量部以下、好ましくは２０質量部以下（例えば、１〜１５質量部）である。しかし、ディフェクト発生の要因となり得るカーボンブラック等の添加剤は使用しないことが好ましい。
【００４２】
(2)ポリウレタン樹脂溶液の塗布工程
ポリウレタン樹脂溶液の塗布工程で用いる基材は、可撓性を有する材料であれば良く、例えば、プラスチックフィルム（例えば、ポリエステルフィルム、ポリオレフィンフィルム等）、不織布等が挙げられる。基材にポリウレタン樹脂含有溶液を塗布する方法としては、特に制限されず、例えば、慣用のコーター（ナイフコーター、リバースコータ、ロールコータ等）を用いて塗布する方法が挙げられる。塗布厚みは、所定の発泡構造を形成する点から、例えば、０．５〜２．５mm、好ましくは１．０〜２．０mm、更に好ましくは１．２〜１．８mmである。
【００４３】
(3)ポリウレタン樹脂の凝固再生工程
ポリウレタン樹脂の凝固再生工程で、ポリウレタン樹脂溶液が塗布された基材を浸漬する凝固液は、ポリウレタン樹脂に対する貧溶媒（水等）を主成分とする。凝固液としては、例えば、水、水と極性の溶剤（例えば、ＤＭＦ、ＤＭＡｃ、ＴＨＦ、ＤＭＳＯ、ＮＭＰ、アセトン等）との混合溶液等が挙げられる。尚、混合溶液中の極性溶剤の濃度は、０．５〜３０質量％が好ましい。
【００４４】
ポリウレタン樹脂の凝固再生工程により、基材上で凝固したポリウレタン発泡シートが得られる。本発明の研磨パッドの製造方法は、更に、基材上で凝固して得られたポリウレタン発泡シートを、必要により基材から剥離した後、洗浄及び乾燥する工程を含んでいても良い。
【００４５】
(4)ポリウレタン樹脂の洗浄及び乾燥工程
洗浄及び乾燥により、ポリウレタン樹脂中に残留するＤＭＦ、発泡調整剤及び凝固液（水）が除去される。洗浄に用いられる洗浄液は、通常、水が使用される。乾燥は、通常、８０〜１５０℃で５〜６０分程度行なう。
【００４６】
本発明の研磨パッドの製造方法は、更に、表面又は表面及び裏面に研削処理を施したり、必要により切削による溝加工やエンボス加工等の表面処理を施しても良い。
【００４７】
研削処理（バフ処理）の方法は、特に制限されず、例えば、サンドペーパーによる方法が挙げられる。研削処理（バフ処理）する面は、研磨面（表面層側の面）と非研磨面（定盤貼付け側の面）の前者のみでも両者でも良い。研削処理量（バフ処理量）は、所望の表面形状に応じて、例えば、０．０５〜０．３mm、好ましくは０．１〜０．２mmである。これにより、研磨パッドの表面層に、ポリウレタンの発泡の開口、中空微小球の気泡の開口が形成されるとともに、シートの厚みが均一化される。
【００４８】
溝加工やエンボス加工において、加工温度及び加工圧力は特に制限されるものではないが、加工温度は、例えば、１００〜２００℃、好ましくは１２０〜１８０℃であり、加工圧力は、例えば、３〜６MPa、好ましくは４〜５MPaである。加工時間も特に制限されないが、例えば、３０〜３００秒、好ましくは６０〜１８０秒である。
【００４９】
溝加工やエンボス加工により形成された凹部は、ランダムに形成しても良いが、規則的（例えば、格子状、同心円状、放射状、ハニカム状）に形成しても良い。凹部の幅は、例えば、０．３〜３．０mm、好ましくは０．５〜１．５mm、更に好ましくは０．８〜１．２mmである。隣り合う凹部の平均中心間距離は、例えば、１〜１００mm、好ましくは２〜２０mmである。これにより、研磨パッドの表面層側へのスラリーの供給と排出を促すことができる。
【００５０】
３．研磨パッドの作用等
(1)研磨パッドのスラリーを保持する空隙として、多数のポリウレタンの発泡と、多数の中空微小球の気泡とが、ポリウレタン樹脂中に概ね均等に分散する。各発泡は連通孔を介して互いに連通し、各気泡は独立気泡として存在する。
【００５１】
上述のポリウレタンの発泡と中空微小球の気泡は、ドレス処理によって研磨パッドの研磨面に開口する。研磨加工時に供給されるスラリーは、これらの開口で保持されつつ、研磨面内で均等に分散し、被研磨物の表面に作用して研磨加工に寄与する。また、ポリウレタンの発泡の開口で保持されたスラリーは、連通孔を通って、ポリウレタン樹脂中の発泡にも浸透する。従って、研磨開始時にスラリーのなじみが連通孔を有さない場合よりも早く、研磨の立ち上がり時間を短縮できる。
【００５２】
(2)上述(1)において、研磨パッドの表面層におけるポリウレタンの発泡と中空微小球の気泡の各開口に保持されたスラリー中の砥粒は、研磨面において被研磨物に押圧されるとき、研磨パッドの内部の中空微小球によりバックアップされてその押圧力を高められ、研磨レートを高くする。
【００５３】
このとき、中空微小球の周辺の多数のポリウレタンの発泡が該中空微小球のためのクッションとなり、中空微小球が砥粒に及ぼす過剰な押圧力は吸収され、砥粒が被研磨物に与えるスクラッチを抑制し、被研磨物の表面の平坦性を向上できる。
【００５４】
(3)上述(1)、(2)において、多数のポリウレタンの発泡と多数の中空微小球の気泡は、研磨パッドの研磨層内に均等に分散し、研磨面からシート厚さ方向、および、研磨面方向にほぼ一様に混在して分布する。これにより、上述(1)のポリウレタンの発泡や中空微小球の気泡のドレス処理による各開口の生成、上述(2)の中空微小球やポリウレタンの発泡の砥粒に及ぼすバックアップ作用が、研磨により研磨パッドの摩耗が進行しても持続的に発揮される。従って、研磨レート、スクラッチ発生量、平坦性の経時変化を抑制できる。
【００５５】
(4)研磨パッドが、伸度を１００〜６００％、破断強度を０．１〜２．０kgf/mm2とし、かつ伸度／破断強度の値を３００〜１１００とすることにより、ドレス性を改善して高い研磨レートを得ることができる。
【００５６】
(5)研磨パッドが、ショアＡ硬度×破断強度の値を１２〜４０とすることにより、ディフェクト抑制性能とトポグラフィーの両者を改善することができる。
【００５７】
(6)研磨パッドが、ショアＡ硬度を３０〜８０度、密度を０．３０〜０．７５g/cm3、ポリウレタンの発泡及び中空微小球の気泡の平均空隙径を１０〜３０μmの範囲とすることにより、研磨パッドの剛性を保って被研磨物の表面の平坦性を確保し、研磨面の耐摩耗性も向上できる。
【００５８】
(7)研磨パッドを形成するポリウレタン樹脂の１００％樹脂モジュラスを５〜２５MPaの範囲に設定したことにより、被研磨物の表面の平坦性を向上し、研磨面のドレス性の悪化を抑えて研磨レートも向上できる。
【００５９】
(8)中空微小球の外殻として熱硬化性樹脂を使用することにより、研磨熱によりポリウレタン樹脂が軟化して研磨面におけるポリウレタンの発泡の開口を閉塞しても、熱硬化性中空微小球は軟化せずにその気泡の開口が確保され、スラリーが安定的に保持され、研磨面に供給することができるため研磨レートを維持できる。
【００６０】
４．具体的実施結果
4-1. 表１に示す各実施例及び比較例の研磨パッドを製造した。
［実施例１］
１００％樹脂モジュラス２４のポリエステル系ポリウレタン樹脂の濃度を３０％とするＤＭＦ溶液（１００部）及び酢酸エチル（３０部）、イソプロピルアルコール（５部）を含む溶液に、外殻が架橋化ポリメタクリル酸メチル樹脂である中空微小球（平均粒径２０μm、殻厚み５μm）を１０部添加し（ポリウレタン樹脂全質量に対し３３％）、混合することにより樹脂含有溶液を得た。
【００６１】
得られた樹脂含有溶液を、ポリエステルフィルム（厚さ：２５０μm）上にキャストした。その後、樹脂含有溶液をキャストしたポリエステルフィルムを凝固浴（凝固液は水）に浸漬し、該樹脂含有溶液を凝固させた後、洗浄・乾燥させて、ポリウレタン発泡シートを得た。
【００６２】
得られたポリウレタン発泡シートの表面に形成されたスキン層側に研削処理を施した（研削量：１５０μm）。その後、該シートの一部に格子状の金型でエンボス加工を施し、該シートの裏面に両面粘着テープを貼り合わせ研磨パッドを得た。尚、特に断りのない限り、「部」とは、質量部を意味する。
【００６３】
［実施例２］
１００％樹脂モジュラス６のポリエステル系ポリウレタン樹脂の濃度を３０％とするＤＭＦ溶液（１００部）及び酢酸エチル（３０部）、イソプロピルアルコール（５部）を含む溶液を使用する以外を実施例１と同様にして、研磨パッドを得た。
【００６４】
［実施例３〜６及び比較例１〜３］
ポリウレタン樹脂の１００％樹脂モジュラスを表１の通りとし、中空微小球の材質及び量を表１の通りとした以外を実施例２と同様にして、研磨パッドを製造した。
【００６５】
実施例３はポリウレタン樹脂の１００％樹脂モジュラスを６、外殻が架橋化ポリメタクリル酸メチル樹脂からなる中空微小球をポリウレタン樹脂全質量に対し３質量％添加したものである。
【００６６】
実施例４はポリウレタン樹脂の１００％樹脂モジュラスを６、外殻がフェノール樹脂からなる中空微小球をポリウレタン樹脂全質量に対し３３質量％添加したものである。
【００６７】
実施例５はポリウレタン樹脂の１００％樹脂モジュラスを６、外殻が架橋化ポリメタクリル酸メチル樹脂からなる中空微小球をポリウレタン樹脂全質量に対し１質量％添加したものである。
【００６８】
実施例６はポリウレタン樹脂の１００％樹脂モジュラスを６、中空部のない架橋化ポリメタクリル酸メチル樹脂からなる微小球（球状粒子）をポリウレタン樹脂全質量に対し３３質量％添加したものである。
【００６９】
比較例１はポリウレタン樹脂の１００％樹脂モジュラスを６、外殻が架橋化ポリメタクリル酸メチル樹脂からなる中空微小球をポリウレタン樹脂全質量に対し４５質量％添加したものである。
【００７０】
比較例２はポリウレタン樹脂の１００％樹脂モジュラスを３．５、外殻が架橋化ポリメタクリル酸メチル樹脂からなる中空微小球をポリウレタン樹脂全質量に対し３３質量％添加したものである。
【００７１】
比較例３はポリウレタン樹脂の１００％樹脂モジュラスを４７、外殻が架橋化ポリメタクリル酸メチル樹脂からなる中空微小球をポリウレタン樹脂全質量に対し３３質量％添加したものである。
【００７２】
［比較例４］
比較例４は中空微小球を不使用とした以外を実施例２と同様にして、研磨パッドを製造した。
【００７３】
［比較例５］
比較例５は乾式成型された中空微粒子含有の市販の研磨パッドであるＩＣ１０００（ニッタ・ハース社製商品名）を用いた。
【００７４】
4-2. 各実施例及び比較例の研磨パッドの物性を評価し、表１に示す結果を得た。
各実施例及び比較例の研磨パッドを構成するポリウレタン発泡シートについて、ショアＡ硬度、研磨層密度、ポリウレタンの発泡及び中空微小球の気泡の平均空隙径、破断強度、および、伸度を測定した。
【００７５】
（ショアＡ硬度）
ショアＡ硬度は、研磨パッドからポリウレタン発泡シート試料片（１０cm×１０cm）を切り出し、複数枚の該試料片を厚さが４．５mm以上となるように重ね、Ａ型硬度計（日本工業規格、JIS K7311）にて測定した。
【００７６】
（研磨層密度）
研磨層密度は、研磨パッドからポリウレタン発泡シート試料片（１０cm×１０cm）を切り出し、該試料片の質量を自動天秤で測定後、下記式：
密度（g/cm3）＝質量（g）／（１０(cm)×１０(cm)×試料片の厚さ(cm)）
により算出して求めた。
【００７７】
（ポリウレタンの発泡及び中空微小球の気泡の平均空隙径）
ポリウレタンの発泡及び中空微小球の気泡の平均空隙径は、ポリウレタン発泡シート試料片の断面を走査型電子顕微鏡（日本電子株式会社製、JSM-5000LV）で約５mm四方の範囲を５０倍に拡大し、９箇所について観察した。この画像を画像処理ソフト（Image Analyzer V20LAB Ver.1.3、ニコン製）により二値化処理してシート内に存在する空隙（ポリウレタンの発泡及び中空微小球の気泡）の総個数を確認し、各空隙の空隙面積から円相当径及びその平均値を平均空隙径として算出した。空隙径の測定においては、該空隙径のカットオフ値（下限）を１１μmとし、ノイズ成分を除外した。尚、ここで示す空隙とはポリウレタンの発泡と中空微小球の気泡の両者をいう。
【００７８】
（破断強度）
ポリウレタン発泡シートをダンベル形状（サンプル調製形状／サイズ明記）に打ち抜き、測定試料を測定機の上下エアチャックにはさみ、引張速度１００mm/min、初期つかみ間隔５０mmで測定を開始し、測定値がピーク(切断)に達した値を強力（最大荷重）として得た。ｎ数２で行ない、破断強度（kgf/mm2）＝強力（最大荷重）kgf/(厚さ（mm）×試料巾（10mm））より破断強度を算出し、その平均値から破断強度を算出した。尚、試料厚みは、測定試料をチャック装着する際、厚み計を用いて測定し、寸法表を用いて算出させた。
【００７９】
（伸度）
ポリウレタン発泡シートの伸度は、前記引張り測定における破断した時の伸度である。引張時の破断強度および伸度は株式会社エー・アンド・デイ製、テンシロン万能試験機ＲＴＣにて日本工業規格（ＪＩＳ Ｋ６５５０）に準じた方法で測定した。
【００８０】
4-3. 各実施例及び比較例の研磨パッドについて、以下の研磨条件で研磨加工を行ない、研磨レート、研磨均一性及びディフェクトの有無を測定し、表２の結果を得た。尚、研磨パッドを使用するときには、研磨パッドを研磨層の研磨面が被研磨物と向き合うように研磨機の研磨定盤に取付ける。そして、研磨パッドの研磨面にスラリーを供給しつつ、研磨定盤を回転させて、被研磨物の加工表面を研磨する。
【００８１】
被研磨物としては、１２インチのシリコンウェハ上にテトラエトキシシランをＣＶＤで絶縁膜が１μmの厚さになるように形成した基板（均一性（ＣＶ％）が１３％）を用いた。２５枚の基板を準じ研磨し、１枚目、１０枚目、２５枚目の研磨レートと研磨均一性からレートの安定性を評価した。
研磨機：ＥＢＡＲＡ  Ｆ−ＲＥＸ３００
研磨ヘッド：ＧＩＩ
スラリー：Ｐｌａｎａｒ社  Ｓｌｕｒｒｙ(コロイダイルシリカ、ｐＨ：９．７)
被研磨物：３００mmφＳＩＯ２（ＴＥＯＳ）
パッド径：７４０mmφ
パッドブレイク：９Ｎ×３０分、ダイヤモンドドレッサー５４rpm、定盤回転数８０rpm、
超純水：２００ml/min
研磨：定盤回転数７０rpm、ヘッド回転数７１rpm、スラリー流量２００ml/min、研磨時間６０秒
研磨圧：１７５ｈPa
【００８２】
（研磨レート）
研磨レートは、１分間あたりの研磨量を厚さ（Å）で表したものである。研磨加工前後の基板の絶縁膜について各々１７箇所の厚み測定結果から平均値を求めた。尚、厚み測定は、光学式膜厚膜質測定器（ＫＬＡテンコール社製、ＡＳＥＴ−Ｆ５ｘ）のＤＢＳモードにて測定した。
【００８３】
（ディフェクトの有無）
ディフェクトの評価では、２５枚の基板を繰り返し３回順次研磨し、研磨加工後の２１〜２５枚目の基板５枚について、パターンなしウェハ表面検査装置（ＫＬＡテンコール社製、Surfscan SP2）の高感度測定モードにて測定し、基板表面におけるディフェクトの有無を評価した。
【００８４】
（トポグラフィー評価）
段差、表面粗さ、微細形状測定装置(ＫＬＡテンコール社製、Ｐ−１６＋)を用いて、メタル配線と酸化膜配線の段差を評価した。
【００８５】
（摩耗評価）
研磨パッドの中心を０地点としてＸ軸直線、Ｙ軸直線を設定し、パッド中心から±１５０mm〜±２３０mmの範囲において、研磨する前の研磨パッドの厚み及びウェハを６００枚研磨後の研磨パッドの厚みを１０mm間隔で測定した。各地点における６００枚研磨後の研磨パッドの摩耗量より各地点における研磨前後の厚み差を求め、全測定地点における該厚み差の平均値を平均摩耗量とした。
【００８６】
実施例及び比較例の研磨パッドの平均摩耗量を以下の基準に従って評価した。
◎…平均摩耗量が0.4mm以下  ○…平均摩耗量が0.4mm超過〜0.6mm以下
△…平均摩耗量が0.6mm超過〜0.7mm以下  ×…平均摩耗量が0.7mm超過
【００８７】
実施例１〜４の研磨パッドは、ドレス性が良好でスラリー保持性に優れ、研磨レートが高く、ディフェクト抑制性能が良く、トポグラフィーに優れ、耐摩耗性にも優れることを認めた。
【００８８】
実施例５の研磨パッドは、実施例１〜４に比べ、中空微小球の添加量が１質量％と過少の結果、ドレス性及びスラリーの保持性が悪化し、実施例１〜４におけるよりも研磨レートが低下した。
【００８９】
実施例６の研磨パッドは、中空微小球を添加せず、非中空の微小球(中実微小球)が添加されたものである結果、スラリー保持性が悪化し、実施例１〜４におけるよりも研磨レートが低下した。
【００９０】
比較例１の研磨パッドは、中空微小球の添加量が４５質量％と過多の結果、成膜性が悪化し、ポリウレタン発泡シートを製造できなかった。
【００９１】
比較例２の研磨パッドは、ポリウレタン樹脂１００％モジュラスが３．５MPaと過小で、ショアＡ硬度×破断強度の値が低くてトポグラフィーが劣り、伸度／破断強度の値も低くて耐摩耗性も悪化した。
【００９２】
比較例３の研磨パッドは、ポリウレタン樹脂１００％モジュラスが４７MPaと過大の結果、ドレス性が悪化し、研磨レートが低下した。ショアＡ硬度×破断強度の値が大きく、ディフェクト数が多くなり、ディフェクト抑制性能も悪化した。
【００９３】
比較例４の研磨パッドは、中空微小球が添加されない結果、ドレス性が悪化し、研磨レートも低下した。伸度／破断強度の値が１１００より大きく、ポリウレタン樹脂が変形し易くなってドレス性が低下した。更に、ショアＡ硬度×破断強度の値が１２を下回り、研磨層の弾性変形が被研磨物の表面の凹凸形状に追従し過ぎてトポグラフィーも悪化した。
【００９４】
比較例５の研磨パッドは、市販乾式成型パッドであり、伸度に対し破断強度の値が大きく、伸度／破断強度の値が低下したため、ドレス性が悪化し、研磨レートは最も低くなった。ショアＡ硬度×破断強度の値が最も大きく、ディフェクト数が最も多くなり、ディフェクト抑制性能が非常に悪化した。
【００９５】
【表１】
0006587464.tif 000002
【００９６】
【表２】
0006587464.tif 000003
【００９７】
しかるに、実施例１〜６、比較例１〜５によれば、ポリウレタン発泡シートの伸度／破断強度の好適値は３００〜１１００、ショアＡ硬度×破断強度の好適値は１２〜４０である。また、ポリウレタン樹脂１００％モジュラスの好適値は５〜２５MPa、熱硬化性中空微小球の添加量は１〜３５質量％、ポリウレタン発泡シートのショアＡ硬度の好適値は３０〜８０度、ポリウレタン発泡シートの密度の好適値は０．３０〜０．７５g/cm3、ポリウレタン発泡シートの平均空隙径の好適値は１０〜３０μmである。
【００９８】
そして、ドレス性、研磨レート、ディフェクト抑制性能、トポグラフィー性、及び耐摩耗性の全てが一様に良好であった実施例１〜４によれば、伸度／破断強度のより好適値は３００〜１１００、ショアＡ硬度×破断強度のより好適値は１２〜３０である。また、ポリウレタン１００％樹脂モジュラスのより好適値は６〜２４MPa、熱硬化性中空微小球の添加量のより好適値は３〜３５質量％、ポリウレタン発泡シートのショアＡ硬度のより好適値は３５〜８０度、ポリウレタン発泡シートの密度のより好適値は０．３５〜０．７０g/cm3、ポリウレタン発泡シートの平均空隙径のより好適値は１０〜３０μmである。
【産業上の利用可能性】
【００９９】
本発明によれば、研磨パッドにおけるドレス性を改善して高い研磨レートを得ることができる。
【０１００】
また、本発明によれば、研磨パッドにおけるディフェクト抑制性能とトポグラフィーの両者を改善することができる。